a1一以上の集電体と、a2リチウムイオンを吸蔵/放出する一以上の正極活物質を含有する一層以上の層と、を有し、層a2の少なくとも一部は圧縮されており、及び/又は層a2における負極側の面に、リチウムイオンを伝導する一以上の固体電解質を含有する一層以上の層a3を有し、上記固体電解質が、無機固体電解質及び無機固体電解質類の混合物からなる群から選択され、リチウムイオン蓄電池中で使用される電解質組成物Bに不溶性であることを特徴とするリチウムイオン蓄電池用の正極A。リチウムイオンを伝導する無機固体電解質が、1nm~50μmの層厚を有する金属酸化物及び半金属酸化物、並びにセラミック固体電解質、ガラス状固体電解質及びガラスセラミック固体電解質から成る群から選択される請求項1に記載のリチウムイオン蓄電池用の正極A。セラミック固体電解質、ガラス状固体電解質、及びガラスセラミック固体電解質が、酸化物、硫化物、リン酸塩、及びこれらの混合物から成る群から選択される請求項2に記載のリチウムイオン蓄電池用の正極A。リチウムイオンを伝導する一種以上の固体電解質が、1nm~50μmの層厚を有する酸化物であるAl2O3、SiO2、ZrO2、及びTiO2からなる群、並びにLi2S-P2S5、Li2S-P2S5-Li4SiO4、Li2S-Ga2S3-GeS2、Li2S-Sb2S3-GeS2、Li3.25Ge0.25P0.75S4、Li4.2Ge0.8Ga0.2S4、Li2.2Zn0.1Zr1.9S3、Li2S-GeS2-P2S5、Li2S-SiS2-Al2S3、Li2S-SiS2-P2S5、Li2S-SiS2、Li3PO4-Li2S-SiS2、Li2S-SiS2-Li4SiO4、Li0.5La0.5TiO3等のLa、LiTiO3、Li2-xMg2xTiO3x、Li2xZn2-3xTi1xO4、Li5La3Ta2O12、Li6La2CaTa2O12、Li6La2CaNb2O12、Li6La2SrNb2O12、Li2Nd3TeSbO12、Li3BO2.5N0.5、Li9SiAlO8、Li22xZn1-xGeO4、Li1xAlxGe2-xPO43、Li1xTi2-xAlxPO43、Li1xTi2-xAlxSiyPO43-y、LiTi0.5Zr1.5PO43、LixAlZr[PO4]3、及びLi3Fe2PO43から成るセラミック固体電解質、ガラス状固体電解質、及びガラスセラミック固体電解質の群から選択される請求項1~3の何れか1項に記載のリチウムイオン蓄電池用の正極A。一以上の正極活物質が、LiCoO2と、LiNiO2と、LiMn2O2と、LiMnO2と、Ni、Mn、及び/又はCoとMg、Zn、Al、Ga、W、Zr、Ti、Ca、Ce、Y及び/又はNbから選択される金属が混合されたLi含有酸化物と、LiFePO4と、スピネル型のLiMxMn2-xO4ただし、MがCr、Ni、Co、Cu、及び/又はFeから選択され、xが0≦x<1であると、から成る群から選択される請求項1~4の何れか1項に記載のリチウムイオン蓄電池用の正極A。請求項1~5の何れか1項に記載の正極Aを製造する方法であって、i一以上の正極活物質及び一以上の集電体を含む一層以上の層a2を供給する工程と、ii任意に、一以上の固体電解質を含む一層以上の層a3を層a2に施す工程と、iii任意に、層a2及び任意に存在する層a3を圧縮する工程と、iv任意に、一以上の固体電解質を含む一層以上の層a3を層a2に施す工程と、を有し、工程ii~ivの内の少なくとも一つを実行することを特徴とする製造方法。層a2及び任意に存在する層a3を、工程iiiにおいて、圧締、圧延、及び/又はカレンダリングにより圧縮する請求項6に記載の製造方法。層a2の厚さ、及び任意に存在する層a3の厚さを、工程iiiにおいて、圧縮前の層a2の厚さ及び任意に存在する層a3の厚さを基準として10以上減少させる請求項7に記載の製造方法。一以上の固体電解質を、工程ii及び/又は工程ivにおいて、大気圧によるイオン蒸着、インクジェット印刷、又は空気式圧縮手段により施す請求項6~8の何れか1項に記載の製造方法。A請求項1~5の何れか1項に記載の正極と、Bリチウムイオン伝導性液体電解質組成物と、C負極と、を含むことを特徴とするリチウムイオン蓄電池。正極と負極の間の電位差が、3V以上である請求項10に記載のリチウムイオン蓄電池。負極が、晶質及び/又は非晶質の炭素、Si、Sb、Al、Sn、WO2、SnO2、及びにLi4Ti5O12に基づくリチウムイオンインターカレーション化合物から成る群から選択される一以上の負極活物質を含む請求項10又は11に記載のリチウムイオン蓄電池。リチウムイオン伝導性液体電解質組成物が、b1一以上の非水系溶媒と、b2一以上のリチウムイオン含有電解質塩と、を含む請求項10~12の何れか1項に記載のリチウムイオン蓄電池。一以上の溶媒b1が、N-メチルアセトアミド、アセトニトリル、カーボネート、スルホラン、スルホン、N-置換ピロリドン、非環式エーテル、環状エーテル、キシレン、シロキサン、ポリエーテル、及びこれらの混合物から成る群から選択される請求項13に記載のリチウムイオン蓄電池。リチウムイオン含有電解質塩b2が、LiPF6、LiBF4、LiBC6H54、LiSbF6、LiAsF6、LiClO4、LiCF3SO3、LiCF3SO22N、LiC4F9SO3、LiAlO4、LiAlCl4、LiNCxF2x1SO2CyF2y1SO2、LiSCN、LiCl、LiBr、及びLiIから成る群から選択される請求項13又は14に記載のリチウムイオン蓄電池。本発明の目的は、長寿命で且つ多数回の充放電サイクルにおいても比較的容量の減少が小さい、リチウムイオン蓄電池用の正極及びリチウムイオン蓄電池を提供することである。より好ましくは、本発明の正極により、4V以上のセル電圧、特に4.5V以上のセル電圧を有し、さらに長寿命であるリチウムイオン電池を製造することが可能となるべきである。上記目的は、本発明により達成される。本発明は、a1一以上の集電体と、a2リチウムイオンを吸蔵/放出する一以上の正極活物質を含有する一以上の層と、を有し、層a2の少なくとも一部は圧縮されており、及び/又は層a2における負極側の面が、リチウムイオンを伝導する一種以上の固体電解質を含有する一層以上の層a3を有し、上記固体電解質が、無機固体電解質類及びこれらの混合物からなる群から選択され、リチウムイオン蓄電池中で使用される電解質組成物Bに不溶性である、リチウムイオン蓄電池用の正極A、及びこの正極Aを含むリチウムイオン蓄電池である。本発明のリチウムイオン蓄電池用正極においては、正極中に存在する正極活物質と電解質組成物の間の接触部分が、顕著に減少し、この接触部分によるエージング現象、例えば、顕著な容量低下又は圧力上昇が抑えられる。層a2内の正極活物質の少なくとも一部分は、圧縮された形態であり、この圧縮された層はより低い孔率を有し、液体電解質を破壊する領域がより少なくなる。第2の実施の形態において、正極活物質を含む層の表面は、固体電解質の層で保護され、正極活物質における液体電解質組成物との直接的接触が完全に遮断される。リチウムイオンを伝導しない保護層と比べて、本発明の保護層は、リチウム伝導性固体電解質上で高いリチウムイオン伝導性を有する。これにより、リチウムイオンの移動に対する抵抗が同じ量だけ増加した場合に、液体電解質組成物と正極活物質との間の層をより厚く及びより高密度とするすなわち、より低い孔率を有するようにすることができる。結果として、電解質の分解が極めて良好に防止される。特に上記2つの実施の形態を組み合わせることが有効であり、この場合、一種以上のリチウムイオン伝導性固体電解質を含む層a3が、圧縮前の一種以上の層a2に施され、その後、層a2及び層a3がともに圧縮例えば、カレンダリングによる厚さの減少によるされて、その後、一種以上のリチウムイオン伝導性固体電解質を含む他の層が施される場合に、特に良好な性質を備える正極が得られる。本発明の正極を用いる場合には、リチウムイオン蓄電池中で使用される液体電解質組成物は、負極に適合することのみが必要である。3~4Vの電位を有する従来の負極活物質の場合、基本的に、本発明の正極において、4.5Vを超える電位を有する全ての正極活物質を用いることが可能である。これは、正極活物質と液体電解質組成物との間の直接的な接触が、顕著に減少することによるものである。従って、電解質組成物の酸化安定性に関して既に取り組まれている課題があるにもかかわらず、従来において使用可能であった電解質組成物を、4.5V以上の電位を有する正極活物質に使用することができる。本発明の正極を含むリチウムイオン蓄電池は、長期間の試験において、より安定した容量を有する。更に、本発明のリチウムイオン蓄電池は、温度増加に対してより安定している。本発明を以下において、より詳細に説明する。本明細書において、蓄電池とは、二次電池として知られる充電可能な電気化学電池を意味する。本明細書において、負極とは、電気化学電池における負に帯電された電極を言う。全ての負極において、蓄電池の充電過程で還元反応が生じ、当該充電操作においてリチウムイオン蓄電池中で、リチウムイオンが負極に吸蔵される。放電過程においては、負極において酸化反応が生じ、リチウムイオン蓄電池中で吸蔵されたリチウムイオンが同時に放出される。これと反対側の電極を正極と呼ぶ。本明細書において、正極活物質又は負極活物質という語は、リチウムイオン蓄電池の負極又は正極中で電気化学的に活性な材料/化合物/物質として使用し得るものであって、特にリチウムイオンを吸蔵/放出する材料、化合物、及び/又は物質を言う。これらは、個々の化合物、材料、又は物質であるが、種々の材料/化合物/物質の混合物でも良い。本発明のリチウムイオン蓄電池の電極は、通常、集電体を含む。この集電体は、特定の電極と外部回路との間の電子の流れを助長する。集電体は、しばしば、一種以上の負極活物質又は正極活物質を含む一種以上の層が施された基板としても機能する。本発明の正極Aの場合、一種以上の正極活物質を有する一種以上の層a2が、任意に存在する集電体に施されている。集電体は、通常、金属箔や金属グリッド等の形態の金属からなる。使用される金属は、好ましくは、ニッケル、アルミニウム、ステンレス鋼、銅、及びこれらと同様のものである。本発明において正極には、アルミニウム集電体を用い、負極には集電体用の材料として銅を用いることが好ましい。本発明によれば、原則として、当業者により正極活物質の材料として知られる全ての材料を、一層以上の層a2に使用することができる。これら材料は、リチウム吸着及び放出金属酸化物を含む。例えば、LiCoO2、LiNiO2、LiMn2O2、LiMnO2、及びスピネル構造のLiMxMn2-xO4を使用することが可能である。なお、Mは、Cr、Ni、Co、Cu、及び/又はFeから成る群から選択され、xは0≦x<1を満たす。また、Ni、Mn、及び/又はCoと、Mg、Zn、Al、Ga、W、Zr、Ti、Ca、Ce、Y、及び/又はNbから選択される金属と、のリチウム含有混合酸化物、LiFePO4及びこれらの混合物からを使用することも可能である。また、正極活物質は、3V以上、好ましくは4.2V以上、より好ましくは4.5V以上で電気化学反応が進行するものであることが好ましい。スピネル構造のLiMxMn2-xO4MがCr、Ni、Co、Cu、及び/又はFe、並びにこれらの混合物から選択され、xが0≦x<1であるのものを用いることが特に好ましい。一種以上の正極活物質材料に加えて、一種以上の層a2は、ポリフッ化ビニリデン、ポリエチレンオキサイド、ポリエチレン、ポリプロピレン、ポリテトラフルオロエチレン、ポリアクリレート、エチレン-プロピレン-ジエンモノマー共重合体EPDM、及びこれらの混合物、並びにこれらのコポリマー等のバインダを含む。層a2がバインダを含む場合、バインダは、通常、一種以上の層a2の全質量に対して1~20質量、好ましくは2~15質量の含有率で含まれる。更に、一種以上の層a2は、例えば、グラファイト、カーボンブラック、グラファイト繊維又はカーボンナノチューブを含む炭素繊維、銀粉等の金属粉、ステンレス鋼繊維等の金属繊維、及びこれらと同様のもの、並びにこれらの混合物等の一種以上の導電性材料を含んでいても良い。正極がこの種の一種以上の導電材料を含む場合、この導電材料は、通常、一種以上の層a2の全質量に対して1~25質量、好ましくは2~15質量の含有率で存在する。正極が、平坦な集電体a1を有する場合、その一方の面又は両方の面に一種以上の層a2を有していても良い。本発明の正極Aの一つの実施の形態として、一種以上の層a2の少なくとも一部分は、圧縮された形態である。本明細書中で圧縮されたとは、一種以上の層a2の圧縮された部分が外力の作用する以前よりも高い密度を有するように、外力を作用させて密度が増加したことを意味する。一種以上の層a2の全部が圧縮形態であることが好ましい。本発明においては、上記圧縮により、外力が作用する前の密度を基準として、10以上、より好ましくは30以上、さらに好ましくは50以上、及び特に60以上の密度の減少となることが好ましい。圧縮をもたらす外力は、例えば、圧締、圧延、及び/又はカレンダリングにより施すことができる。通常、層a2全体の少なくとも一部及び任意に存在する層a3の圧縮により厚さが減少する。本発明において好ましくは、一種以上の層a2及び任意に存在する層a3の厚さの減少量は、外力が作用する前の層a2及び任意に存在する層a3の全厚さを基準として、10以上、より好ましくは30以上、さらに好ましくは50以上、特に好ましくは60以上である。一種以上の層a2内における正極活物質には、害をもたらし得る電解質により近づきにくくなっている。一層以上の層a2が圧縮形態であるリチウムイオン蓄電池は、正極活物質が圧縮されていない形態であるリチウム蓄電池と比較して容量の低下が抑制される。圧縮の過程において、正極は通常、乾燥状態であり、密度及び厚さの減少のパーセンテージは、正極の乾燥状態に関連する。乾燥状態とは、層a2及び任意の層a3において使用される任意の溶媒及び/又は揮発性助剤が、除去された状態であることを意味する。本発明の第2の実施の形態において、正極は、a2に施された一層以上の層を有し、一種以上のリチウムイオン伝導性固体電解質を含む。本発明では、一種以上の層a3は、正極中に存在する一種以上の正極活物質が液体電解質組成物との接触から保護されるように、施されている。層a3は、a2中に存在する一種以上の正極活物質を、リチウムイオン蓄電池中に存在するリチウムイオン伝導液体電解質組成物から分離及び保護する。一種以上の層a3は、負極と正極の間の負極又は液体電解質組成物に面する層a2の面に施されている。正極がそれぞれの面において一種以上の層a2を有する場合、このそれぞれが、負極と正極の間の負極又は液体電解質に対向する。例えば、リチウムイオン蓄電池が巻回形状の場合、それぞれの層a2に層a3を施しても良い。本発明によれば、一種以上のリチウムイオン伝導性固体電解質が、無機固体電解質類及びこれらの混合物から選択される。先ず、無機固体電解質は、それ自体絶縁体ではあるが酸化物の層が十分薄い厚さが1nm~50μm、好ましくは10nm~4μmであることを意味する。場合にリチウムイオンを伝導可能であるものとして知られる金属酸化物及び半金属酸化物である。このようにして使用可能な金属の酸化物及び半金属の酸化物は、例えば、Al2O3、SiO2、ZrO2、及びTiO2である。更に、本発明において使用可能な無機固体電解質は、当業者により一般的にリチウムイオンを伝導するものとして知られているセラミック固体電解質、ガラス状固体電解質、及びガラスセラミック固体電解質である。これらのセラミック固体電解質、ガラス状固体電解質、及びガラス-セラミック固体電解質は、好ましくは酸化物、硫化物、リン酸塩、及びこれらの混合物から選択される。また、固体電解質は、LISICONリチウムスーパーイオニックコンダクタ及びチオ-LISICONとして知られているリチウムイオン伝導体を含む。セラミック固体電解質、ガラス状固体電解質、及びガラスセラミック固体電解質は、Li2S-P2S5、Li2S-P2S5-Li4SiO4、Li2S-Ga2S3-GeS2、Li2S-Sb2S3-GeS2、Li3.25Ge0.25P0.75S4、Li4.2Ge0.8Ga0.2S4、Li2.2Zn0.1Zr1.9S3、Li2S-GeS2-P2S5、Li2S-SiS2-Al2S3、Li2S-SiS2-P2S5、Li2S-SiS2、Li3PO4-Li2S-SiS2、Li2S-SiS2-Li4SiO4、Li0.5La0.5TiO3等のLa、LiTiO3、Li2-xMg2xTiO3x、Li2xZn2-3xTi1xO4、Li5La3Ta2O12、Li6La2CaTa2O12、Li6La2CaNb2O12、Li6La2SrNb2O12、Li2Nd3TeSbO12、Li3BO2.5N0.5、Li9SiAlO8、Li22xZn1-xGeO4、Li1xAlxGe2-xPO43、Li1xTi2-xAlxPO43、Li1xTi2-xAlxSiyPO43-y、LiTi0.5Zr1.5PO43、LixAlZr[PO4]3、及びLi3Fe2PO43から成る群を含む。本発明によれば、一種以上のリチウムイオン伝導性固体電解質が、1~50μm、好ましくは10nm~4μmの厚さを有する層の酸化物であるAl2O3、SiO2、ZrO2TiO2、並びにセラミック固体電解質、ガラス状固体電解質、及びガラス-セラミック固体電解質であるLi2S-P2S5、Li2S-P2S5-Li4SiO4、Li2S-Ga2S3-GeS2、Li2S-Sb2S3-GeS2、Li3.25Ge0.25P0.75S4、Li4.2Ge0.8Ga0.2S4、Li2.2Zn0.1Zr1.9S3、Li2S-GeS2-P2S5、Li2S-SiS2-Al2S3、Li2S-SiS2-P2S5、Li2S-SiS2、Li3PO4-Li2S-SiS2、Li2S-SiS2-Li4SiO4、Li0.5La0.5TiO3等のLa、LiTiO3、Li2-xMg2xTiO3x、Li2xZn2-3xTi1xO4、Li5La3Ta2O12、Li6La2CaTa2O12、Li6La2CaNb2O12、Li6La2SrNb2O12、Li2Nd3TeSbO12、Li3BO2.5N0.5、Li9SiAlO8、Li22xZn1-xGeO4、Li1xAlxGe2-xPO43、Li1xTi2-xAlxPO43、Li1xTi2-xAlxSiyPO43-y、LiTi0.5Zr1.5PO43、LixAlZr[PO4]3、及びLi3Fe2PO43からなる群から選択されることが好ましい。一種以上の層a2は、一又は二以上の固体電解質、及び/又はそれぞれが一以上の固体電解質を含む一又は二以上の層を含んでいても良い。リチウムイオン電池用の無機リチウムイオン伝導性固体電解質の概要は、J.W.FergusによるJ.ofPowerSources1952010の4554~4569ページに記載されている。リチウムイオン蓄電池は、正極及び負極に加えて、一種以上のリチウムイオン伝導電解質組成物を含み、多くの場合、液体電解質組成物Bを含む。この液体電解質組成物は、負極と正極の間に配置され、リチウムイオンを負極と正極の間で輸送する機能を果たす。本発明によれば、a3中に存在する一種以上のリチウムイオン伝導性固体電解質は、リチウムイオン蓄電池に使用される液体電解質組成物Bに不溶である。これにより、固体電解質を含む保護層a3は、液体電解質組成物による損傷を受けず、正極活物質を液体電解質との接触から保護する。本発明によれば、不溶とは、溶解した固体電解質及び溶解していない固体電解質の全質量を基準として、1質量以上、好ましくは50質量以上、より好ましくは90質量以上、及び特に99質量以上の一種以上のリチウムイオン伝導性固体電解質が、液体電解質Bに不溶であることを意味する。一方で、固体電解質を含む一層以上の層a3は、液体電解質組成物中に存在する溶媒の最小量を吸着する。すなわち、層a3による液体電解質組成物からの溶媒の吸収量は、液体電解質組成物と接触する前の層a3の全質量を基準として、99質量以下、より好ましくは50質量以下、特に好ましくは10質量以下、及び特に1質量以下であるべきである。従って、層a3は、液体電解質組成物及びそこに存在する溶媒に対して、可能な限り不活性であるべきである。これはつまり、層a3が、液体電解質組成物により、部分的に溶解せず、又は溶解せず、例えば、膨潤及び/又は拡散によっても液体電解質に存在する溶媒を吸収せず、溶媒が正極活性物質に通過することを意味する。本発明の正極Aの第3の実施の形態において、少なくとも一部、好ましくは全部の、一層以上の層a2が圧縮された形態であり、負極又は液体電解質組成物に面する一層以上の層a2の面が、リチウムイオンを伝導する一種以上の液体電解質を含む一層以上の層3を有する。上記固体電解質が、無機固体電解質及び高分子固体電解質及びこれらの混合物から成る群から選択され、電解質組成物Bに不溶である。層3aに存在するLi伝導性固体電解質の一部が層a2に存在し得る孔部を透過するように、一種以上の層a3は、圧縮されていない層a2に施されることが特に好ましい。層a2及びa3がともに圧縮された場合、他の層a3が施される。これらの正極は、長期間の試験で特に良好な安定性を示す。本発明の他の好ましい実施の形態は、リチウムイオン蓄電池用の正極であって、a1一種以上の集電体と、a2リチウムイオンを吸蔵/放出する一種以上の正極活物質を含む一種以上の層と、を含む正極Aに関するものである。この正極Aにおいて、層a2の少なくとも一部が圧縮され、層a2の面が負極に面し、該層a2が任意に、リチウムイオンを伝導する一種以上の固体電解質を含む一層以上の層a3を有し、上記固体電解質は、無機固体電解質類及びその混合物から成る群から選択され、リチウムイオン蓄電池内において使用される電解質組成物Bに不溶である。層a2の全体は、好ましくは圧縮形態、より好ましくは、任意に存在する層a3の存在下において、両方の層が正極の製造中に圧縮される。正極Aは、任意に、先行する層a3上に他の層a3を有していても良い。この層a3は、通常、a2及びa3の圧縮の後に施される。本発明の他の好ましい実施の形態は、リチウムイオン蓄電池用の正極Aであって、a1一種以上の集電体と、a2リチウムイオンを吸蔵/放出する一種以上の正極活物質を含む一種以上の層と、を有し、負極に面する層a2の面に、一種以上の固体電解質を含む一種以上の層a3を有し、上記固体電解質が、無機固体電解質類及びこれらの混合物からなる群から選択され、リチウムイオン蓄電池に使用される電解質組成物Bに不溶であり、層a2の少なくとも一部が、任意に圧縮されている正極Aに関する。正極が一層以上の層a2を含む場合、存在する層a2の全体が、圧縮された形態であることが好ましく、より好ましくは、a2及び任意にa3が、正極の製造時において圧縮される。正極Aは、任意に、先行する層3において他の層a3を有していても良い。この他の層は、通常、a2及びa3の圧縮の後に施される。更に、本発明は、上述の正極Aを製造する方法であって、i一以上の正極活物質及び一以上の集電体を含む一層以上の層a2を供給する工程と、ii任意に、一以上の固体電解質を含む一層以上の層a3を層a2に施す工程と、iii任意に、層a2及び任意に存在する層a3を圧縮する工程と、iv任意に、一以上の固体電解質を含む一層以上の層a3を層a2に施す工程と、を有し、工程ii~ivの内の少なくとも一つが実行される製造方法、及びこの方法により製造され得る正極Aを提供する。製造される正極Aの実施の形態に応じて、上記製造方法は、3つの工程の内の唯一つの工程、3つの工程の内の2つ、又は全ての工程ii~ivを含む。工程iは、基本的に当業者により知られている。例えば、任意にバインダ及び他の導電助剤を混合した一種以上の正極活物質を一種以上の溶媒と混合処理して分散液を製造することができる。分散液は集電体例えば、アルミニウム箔の片面又は両面に塗布され、その後、乾燥される。工程iiにおいて、一種以上の固体電解質を含む一層以上の層a3が、任意に、一種以上の正極活物資を含む一種以上の層a2を含む製造された正極に施される。この目的のために、通常、固体電解質を分散媒体に分散させてなる分散液が製造され、この分散液が層a2に施される。分散液の層a2への施与は、例えば、大気圧によるイオン蒸着、インクジェット印刷、又は空気式圧縮手段例えばスプレーによって達成することができる。分散剤として、例えばエタノール又はプロピレンカーボネート等の有機溶媒を使用することができる。大気圧によるイオン蒸着APIDは、その環境と比較して高い静電ポテンシャルにさらされている毛細管を介して処理されるべき材料の溶液をポンピングする原理に基づいている。従って、エレクトロスプレーオン化のメカニズムにより、溶液の静電噴霧及び材料のイオン化が実現される。薄い層を施すための方法に関連する他の方法例えば、インクジェット印刷等との決定的な違いは、APID中のイオンが乾燥状態、すなわち分散液が無い状態でターゲットに命中することである。このことは、被覆すべき表面に溶媒が当たらないという利点がある。もし溶媒が衝突する場合には、層を部分的に分解しこれを破壊する可能性がある。このようなプロセスは、例えば、スピンコーティング中に観察される。工程iiiは、上述のように、既に実行されている。この工程iiiでは、層a2の一部、好ましくは層a2の全部を圧縮する。工程iiが事前に実行されている場合、好ましくは層a2及びa3が、工程iiiにおいて圧縮される。工程ivは、工程iiと同様に実行される。説明した上記方法は、層a2及びa3の列が複数回繰り返された正極を製造するために用いても良い。この過程において一以上の他の工程vを実行する。この場合、一以上の正極活物質を含む一以上の他の層a2が施される。その後、上述の結果にしたがい、工程ii~iv、及び任意に工程vを繰り返すことができる。また、本発明は、A上述の正極と、Bリチウムイオン伝導性液体電解質組成物と、C負極と、を含み、リチウムイオン伝導性液体電解質組成物が、好ましくは、b1一以上の非水系溶媒と、b2一以上のリチウムイオン含有電解質塩を含む、リチウムイオン蓄電池を提供する。一以上の非水系溶媒は、リチウムイオン電池における電解質組成物に用いられる溶媒として当業者に知られる、従来の溶媒から選択することができる。非水系溶媒は、例えば、N-メチルアセトアミド、アセトニトリル、カーボネート、スルホラン、スルホン、N-置換ピロリドン、非環式エーテル、環状エーテル、キシレン、ポリエーテル、及びシロキサンから選択される。上記カーボネートは、メチルカーボネート、エチルカーボネート、及びプロピルカーボネートを含む。ポリエーテルは、例えば、ジエチレングリコールジメチルエーテルジグライム、トリエチレングリコールジメチルエーテルトリグライム、テトラエチレングリコールジメチルエーテルテトラグライム、及びより分子量が高いグライムを含むグライムを含み、並びにエチレングリコールジビニルエーテル、ジエチレングリコールジビニルエーテル、トリエチレングリコールジビニルエーテル、ジプロピレングリコールジメチルエーテル、及びブチレングリコールエーテルを含む。非環式エーテルは、例えば、ジメチルエーテル、ジプロピルエーテル、ジブチルエーテル、ジメトキシメタン、トリメトキシメタン、ジメトキシエタン、トリエトキシメタン、1、2-ジメトキシプロパン、及び1、3-ジメトキシプロパンを含む。環状エーテルは、テトラヒドロフラン、テトラヒドロピラン、2-メチルテトラヒドロフラン、1、4-ジオキサン、トリオキサン、及びジオキソランを有する。好ましくは、本発明によれば、電解質組成物に使用される非水系溶媒としては、エチレンカーボネート、プロピレンカーボネート、及びこれらの混合物である。使用されるリチウムイオン含有電解質塩は、リチウム電池及びリチウム蓄電池において使用するための、当業者に知られている従来の電解質塩であってもよい。リチウムイオンを含む一種以上の電解質塩b2は、例えば、LiPF6、LiBF4、LiBC6H54、LiSbF6、LiAsF6、LiClO4、LiCF3SO3、LiCF3SO22N、LiC4F9SO3、LiAlO4、LiAlCl4、LiNCxF2x1SO2CyF2y1SO2、LiSCN、LiCl、LiBr、LiI、及びこれらの混合物から成る群から選択することができる。更に、本発明のリチウムイオン蓄電池は、負極Cを含む。リチウムイオン蓄電池において一般的に使用可能な任意の負極を使用することが可能である。通常、負極は、リチウムイオンを吸蔵及び放出することができる一種以上の負極活物質を有する。この目的のために適している物質、特に結晶及び/又は非晶質炭素、Si、SnO2、及びLi4Ti5O12に基づくリチウムインターカレーション化合物である。炭素系化合物は、例えば、グラファイト、グラフェン、カーボンナノチューブ、及びアセチレンブラックである。また、負極用のリチウムイオンインターカレーション化合物におけるホスト化合物としては、Si、Al、Sn、Sb、及びWO2を使用することが可能である。本発明のリチウムイオン蓄電池はさらに正極空間と負極空間を分離するセパレータを備えていても良い。一般的に、セパレータは、相互に負極領域と正極領域を分離或いは絶縁する多孔質導電材料又は絶縁材料であるが、セルの負極空間と正極空間との間のセパレータを介してイオンの輸送は可能である。セパレータは、通常、多孔質ガラス、多孔質セラミック、及び多孔質ポリマーからなる群から選択される。以下では、本発明を実施例及び比較例により、さらに説明する。挙げられた全ての例において、活物質としてのチタン酸リチウムに基づく市販の負極を使用した。チタン酸リチウムは、Suedchemie社製であり、電極は、88質量の活物質、7質量のKynar761PVdFポリフッ化ビニリデン、及び5質量のSuper-P導電性ブラックから構成した。全ての例において使用した正極活物質は、集電体としてのアルミニウム箔上に存在するLiNi0.5Mn1.5O4であった。LiNi0.5Mn1.5O4は、BASF社製であり、電極の組成は、88質量の活物質、7質量のKynar761PVdFバインダ、及び5質量のSuper-P導電性ブラックであった。液体電解質組成物は、導電性塩としてLiPF6を含むエチレンカーボネート/プロピレンカーボネート1:1、v:vの混合物の1モル溶液として構成した。上記セルの電気化学反応が、4.5~4.9Vの間で生じた。例1~8において、定電流サイクルにおける正極の比放電容量を、4.9VLi/Li基準のカットオフ電圧において、3.5~4.9Vの間で測定した。充電レート及び放電レートは、各場合で1Cであり、それぞれの場合で、メンテナンス充電を0.25時間の間実行した。例1~6においては、温度を一定に保った。結果を表1に示す。それぞれの場合で、比放電容量における絶対電圧の値、及び第1サイクルを基準とした表示とした比放電容量を示す。実施例7及び8において、他の試験条件は同一として、80時間の分析の後に温度を25~40°Cに上昇させた。そして、120時間の分析の後に、再び、温度を25°Cに下降させた。例7及び8の全ての分析過程において、セル内で圧力を測定した。この圧力は、電解質の酸化崩壊の発生の可能性についての指標として機能する。この測定値により、正極の熱安定性についての情報が得られる。結果を表2に示す。例1比較例:正極は、唯一の、正極活物質の非圧縮層を有する。リチウムイオン伝導性固体電解質を含む層a3は存在せず、また、圧縮形態の層a2も存在しない。例2本発明:正極を、カレンダリングを繰り返すことで圧縮した。正極を、所望の圧縮度が得られた後にカレンダから繰り返し引き抜いた。カレンダリングされた正極の全層厚は、40.75μmであった。活物質a2の層厚は、11.25μmであった。カレンダリングにより、層a2の厚さが、47.1と減少した。例3本発明:薄いSiO2の保護層層a3を、例2に係るカレンダリングされた正極にAPIDを用いて施した。この目的のために、高純度のSiO2をエタノールに分散させて、その後、APID法によって施した。施与量から計算すると、SiO2層の層厚は1μmであった。カレンダリングによる厚さの減少率は47.1であった。正極活物質層a2の厚さは、11.25μmであった。例4本発明:実施例2の場合と同様に、正極をカレンダリングによって大きく圧縮した。カレンダリングされた正極の全層厚は37μmであった。活物質a2の層厚は、7.5μmであった。カレンダリングにより、層a2の厚さが68.6減少した。例5本発明:薄いSiO2の保護層層a3を、例4で得られた大きくカレンダリングされた正極層a3にAPIDを用いて施した。施与量から計算すると、SiO2層の層厚は1μmであった。活物質a2の層厚は、7.5μmであった。カレンダリングによる厚さの減少率は68.6であった。例6本発明:先ず、薄いSiO2の保護層層a3を、カレンダリングされていない正極にAPIDを用いて施した。次に、正極層a2及びa3をカレンダリングし、最後に、この正極に、他の薄いSiO2の保護層他の層a3をAPIDにより施した。層a2を圧縮したこと、及びリチウム伝導無機固体電解質の層a3を施したことにより、本発明の正極の安定性において顕著な改良がなされた。層a2が圧縮形態であり、正極がリチウム伝導無機固体電解質の層a3を含む場合に、さらなる改良が実現された。層a3が圧縮されていない層a2に施され、両方の層が共に圧縮されて、他の層a3を施した場合における正極で、最も良好な結果が示された。この正極は、試験が行われた正極の中で、最も高い比容量を示し、容量変化も最も低かった。例7比較例:例1に係る正極を、不浸透性のリチウムイオン蓄電池内で分析した。そして、セル内の圧力を、温度を変化させつつ測定した。25°Cで80時間の測定の後、温度を極めて急速に40°Cまで増加させて、40時間の間、40°Cに保った。その後、120時間の全測定時間の後に、温度を25°Cまで急速に低下させた。更に、全240時間の測定が終了するまで温度を25°Cに保った。例8本発明:例6に係る正極を、不浸透性のリチウムイオン蓄電池内で分析した。そして、セル内の圧力を、温度を変化させつつ測定した。25°Cで80時間の測定の後、温度を極めて急速に40°Cまで増加させて、40時間の間、40°Cに保った。その後、120時間の全測定時間の後に、温度を25°Cまで急速に低下させた。更に、全240時間の測定が終了するまで温度を25°Cに保った。例7の正極は、温度上昇前の圧力に大きな変化は見られず、温度が上昇した後には、元の低温として25°Cであっても圧力連続的に上昇した。測定点2及び3の間において圧力が1.8増加しており、測定点5及び6の間において圧力が3.1増加している。全体として、温度上昇の時から測定の終了時までに、圧力が5上昇している。例8に係る本発明の正極では、これら圧力の増加は、0.6、0.4、及び1である。従って、例8に係る本発明の正極は、圧力に関する熱安定性が極めて改善されており、これにより、電解質の酸化崩壊に対して大きく改善される。